(57)【要約】【課題】珪酸質原料として珪石がＡＬＣ用原料として使用可能であるか否かを原料の段階で判断し、ＡＬＣ用原料として適する珪石のみを選択使用することによって品質良好なＡＬＣを低コストで製造することが可能な方法を提供する。【解決手段】珪石中にＳｉＯ２を９０重量％以上、不純物として明ばん石を１．６重量％以下、緑泥石系の粘土鉱物を５重量％以下、全粘土鉱物を１５重量％以下含有し、かつ石英の単結晶サイズが実質的に１０〜１００μｍであって、珪石原鉱を粉砕した際、珪石粉末の比表面積が２５００ｃｍ２／ｇに達するまでに要する時間が６０分以内の条件を満足する珪酸質原料を使用することを特徴とする。【選択図】      なし【特許請求の範囲】
【請求項１】
珪砂、珪石等の珪酸質原料と、セメント、生石灰等の石灰質原料を主原料とする水蒸気養生ＡＬＣの製造方法において、前記珪石中にＳｉＯ２を９０重量％以上、不純物として明ばん石を１．６重量％以下、緑泥石系の粘土鉱物を５重量％以下、全粘土鉱物を１５重量％以下含有し、かつ石英の単結晶サイズが実質的に１０〜１００μｍであって、珪石原鉱を粉砕した際、珪石粉末の比表面積が２５００ｃｍ２／ｇに達するまでに要する時間が６０分以内の条件を満足する珪酸質原料を使用することを特徴とするＡＬＣの製造方法。
【発明の詳細な説明】
【０００１】
【発明の属する技術分野】
本発明は、建築物の壁、屋根、床等に使用されるＡＬＣ（軽量気泡コンクリート）の製造方法に関する。
【０００２】
【従来の技術】
ＡＬＣは周知の通り、珪砂、珪石等の珪酸質原料と、セメント、生石灰等の石灰質原料を主原料とし、これらの主原料に工程繰返し原料や、発砲剤であるアルミニウム粉、界面活性剤等の添加剤、および水を加え、混練してできたＡＬＣスラリーを内部補強鉄筋のセットされた型枠内に注入し、硬化して形成された半可塑性体を一定時間経過後型枠より取出し、ピアノ線にて所定の寸法に切断した後、オートクレーブにて所定の時間、高温高圧蒸気養生を行って製造される。
【０００３】
このＡＬＣの製造において、珪石はＡＬＣ原料の中で最も重量比率の高い原料であるため、珪石の特性はＡＬＣの特性、物性に大きく影響を及ぼす。そのため、ＡＬＣ原料としての珪石の各種特性を規定したＡＬＣの製造方法が提案されている。
例えば、特開昭６２−１９１４８１号公報には、ＡＬＣ中に高結晶性のトバモライトを多量かつ均質に生成させるために、珪石中の不純物として明礬石を１６重量％以下含有させるＡＬＣの製造方法が提案されている。また、特開２００１−３４８２６２号公報には、粘土鉱物の含有量が１５重量％以下の珪石を使用し、かつ粘土鉱物に緑泥石系の粘土鉱物が含まれる場合には緑泥石系粘土鉱物の含有量が５重量％以下の珪石を使用することにより、ＡＬＣ強度の低下やクラック等の発生をなくし、高い歩留りでＡＬＣを製造し得る方法が提案されている。さらに、特開昭５０−８７１１６号公報には、ＡＬＣの諸性能を向上させるために、珪石中の石英の単結晶サイズが実質的に１０〜１００μｍの範囲内にある珪酸質原料を使用するＡＬＣの製造方法が提案されている。
【０００４】
【発明が解決しようとする課題】
上記したごとく、従来は珪石の各種特性を個別に規定してＡＬＣを製造する方法が採用されているが、珪石にはＡＬＣ原料として使用可能なものと使用不可のものとあるため、ＡＬＣの製造においては、その珪石の特性を事前に評価する必要がある。しかるに、従来は珪石の各特性について総合的に判断することなく、珪石を粉砕して粉体もしくはスラリー状にしたものを、実験室規模もしくは実操業規模にて他原料と混合し製造したＡＬＣの物性評価を行うことによって、評価対象である珪石が使用可能であるか否かを判断し、ＡＬＣの製造に供していたため、実際に使用する珪石の中には使用不可のものが混在することもあり、ＡＬＣの品質（圧縮強度等）に悪影響を及ぼすという問題があった。
【０００５】
本発明はこのような実状に鑑み、珪酸質原料として珪石がＡＬＣ用原料として使用可能であるか否かを原料の段階で総合的に判断し、ＡＬＣ用原料として適する珪石のみを選択使用することによって品質良好なＡＬＣを製造することが可能な方法を提案しようとするものである。
【０００６】
【課題を解決するための手段】
本発明にかかるＡＬＣの製造方法は、珪砂、珪石等の珪酸質原料と、セメント、生石灰等の石灰質原料を主原料とする水蒸気養生ＡＬＣの製造方法において、珪石の品位、不純物の種類とその含有量、石英の単結晶サイズおよび、珪石原鉱の被粉砕性の４つの条件を満たした珪石をＡＬＣ用原料として適する珪石と判断してこれを用いる方法であり、その要旨は、前記珪石中にＳｉＯ２を９０重量％以上、不純物として明ばん石を１．６重量％以下、緑泥石系の粘土鉱物を５重量％以下、全粘土鉱物を１５重量％以下含有し、かつ石英の単結晶サイズが実質的に１０〜１００μｍであって、珪石原鉱を粉砕した際、珪石粉末の比表面積が２５００ｃｍ２／ｇに達するまでに要する時間が６０分以内の条件を満足する珪酸質原料を使用することを特徴とするものである。
【０００７】
【本発明の実施の形態】
本発明における前記４つの条件については、珪石をＭの測定等によって珪石中に含まれる不純物を同定し、化学分析によってその量と珪石の品位を、珪石の薄片試料を偏光顕微鏡にて観察することによって石英の単結晶のサイズを、粉砕試験によって珪石の被粉砕性をそれぞれ測定することによって、その珪石がＡＬＣ用原料として使用可能か否かの判断を行って、その使用する珪酸質原料を選定する。
【０００８】
本発明において、珪石中の各種含有成分を限定したのは、以下に示す理由による。
まず、珪石の品位として、ＳｉＯ２を９０重量％以上と限定したのは、ＳｉＯ２の含有量が９０重量％未満では不純物が多くなり、かつ珪酸質原料に含まれるＳｉＯ２の割合も低くなるため多くの珪石が必要となり、コスト高を招くため好ましくなく、また製品物性も低下するためである。
また、不純物の種類とその含有量として、明ばん石を１．６重量％以下としたのは、明ばん石含有量が１．６重量％を超えるものを使用すると、水熱反応の過程で微妙な影響を及ぼし、Ｃ／Ｓ比（原料の全石灰石分と珪酸分との重量比率）を高めた場合でも高結晶性のトバモライトが得られず、ＡＬＣの物性、特に圧縮強度が大幅に悪化するためである。さらに、緑泥石系の粘土鉱物を５重量％以下、全粘土鉱物を１５重量％以下と限定したのは、緑泥石系の粘土鉱物の含有量が５重量％を超えると、通常使用している０．６５前後の水固体比において、スラリー粘度が適正とされる５ｐｓ以上になりやすいためである。また、全粘土鉱物の含有量が１５重量％を超えると、スラリーの粘性が大きくなり、前記水固体比０．６５前後において、スラリー粘度が適正とされる上限値５ｐｓを超えるためである。なお、粘土鉱物は、一様に柔らかく易粉砕性を持っているため、スラリー中で表面積の大きな微粒子となり、その結果スラリーの粘性が大きくなるものと考えられる。
【０００９】
石英の単結晶サイズを実質的に１０〜１００μｍに限定したのは、１０μｍ未満では、石英の結晶が細かく、比表面積が大きいため反応性が高くなりすぎ、低結晶性のトバモライトが生成するため、結晶性の高いトバモライトが生成せず、乾燥収縮率が大きくなるなど、製品物性に悪影響を及ぼし、他方、１００μｍを超えると、粒径が大きいため被粉砕性が悪化する問題もあるが、製品の圧縮強度も低下するためである。
【００１０】
珪石原鉱の被粉砕性については、容量約８０Ｌのボールミル内に珪石１５ｋｇ、水８Ｌ、鉄球を５０ｍｍφのものを４０ｋｇ、２０ｍｍφのものを１０ｋｇ投入し、回転数約８０ｒｐｍにて湿式粉砕した際に、珪石粉末の比表面積（以下「ブレーン値」という）が２５００ｃｍ２／ｇに達するまでに要した時間が６０分以下である珪石を使用可能と判断する。その理由は、ブレーン値が２５００ｃｍ２／ｇに達するまでに要する時間が６０分を超えると、粉砕時間が長くかかり粉砕に大きなエネルギーが必要となり、粉砕にかかるコストが大きくなること、また、被粉砕性が悪く、直径３ｍｍ以上の珪石が発生すると、半可塑性体をピアノ線にて切断する際に３ｍｍ以上の珪石にピアノ線が接触し引きずるため半可塑性体表面に疵が発生し、この疵が最終製品時まで残るため外観上の不具合となること、直径３ｍｍ以上の珪石を取り除く場合、必要な珪石量が増えるためコスト高になり、かつ直径３ｍｍ以上の珪石の廃棄の問題も発生し、地球環境にも悪影響を及ぼすため好ましくないからである。
【００１１】
【実施例】
珪石品位（ＳｉＯ２含有量）、不純物の種類とその含有量、石英の単結晶サイズ、被粉砕性の異なる５種類の珪石（珪石Ａ、Ｂ、Ｃ、Ｄ、Ｅ）を用いた実施例を以下に説明する。下記実施例は、本発明の好適な例を示すものであり、本発明はこの実施例によって何等限定されるものではない。
本実施例では、各珪石の原鉱を乳鉢で粉砕し、ＸＲＤによる結晶相の同定及びＸＲＦ測定による化学分析を行い、不純物の同定と含有量の算出及びＳｉＯ２含有量を測定した。石英の単結晶サイズについては、偏光顕微鏡観察により測定した。また、容量約８０Ｌのポールミル内に珪石１５ｋｇ、水８Ｌ、鉄球を５０ｍｍφのものを４０ｋｇ、２０ｍｍφのものを１０ｋｇ投入し、回転数約８０ｒｐｍにて湿式粉砕し、珪石粉末のブレーン値が２５００ｃｍ２／ｇに達する時間を測定した。その結果を表１、表２に示す。
【００１２】
表１、表２の結果より明らかなごとく、珪石Ａについては、珪石品位はＳｉＯ２が９０．４重量％と規定の９０重量％以上という条件を満たし、不純物についても明ばん石が同定されたが、その含有量は０．２１重量％と算出されたため１．６重量％以下という条件を満たし、石英の単結晶サイズ、珪石原鉱の被粉砕性についても本発明の条件を満たした。
珪石Ｂについては、不純物、石英の単結晶サイズ、珪石原鉱の被粉砕性については条件を満たしていたが、ＳｉＯ２の割合が７８．７重量％と条件を満たしていない。
珪石Ｃについては、ＳｉＯ２の割合、石英の単結晶サイズ、珪石原鉱の被粉砕性については条件を満たしていたが、不純物として明ばん石が同定され、その含有量は１．８１重量％であったため、条件を満たさなかった。
珪石Ｄについては、ＳｉＯ２の割合、不純物については条件を満たしたが、石英の単結晶サイズが３００〜５００μｍと判断され、条件を満たさなかった。そのためで、珪石原鉱の被粉砕性についても、珪石粉末のブレーン値が２５００ｃｍ２／ｇに達するまでに要した時間が１１０分と条件を満たさなかったと考えられる。
珪石Ｅについては、ＳｉＯ２の割合、不純物、石英の単結晶サイズについては条件を満たしたが、珪石原鉱の被粉砕性については珪石粉末のブレーン値が２５００ｃｍ２／ｇに達するまでに要した時間が７５分かかり、未粉砕率も１６．７重量％と条件を満たさなかった。
以上より、珪石Ａについては全ての条件を満たしたため、使用可能であると判断された。珪石Ｂ、Ｃ、Ｄ、Ｅについては、ひとつでも条件を満たさなかったため、使用不可と判断した。
【００１３】
次に、前記評価に供した５種類の珪石のうち、被粉砕性に問題のなかった珪石Ａ、Ｂ、Ｃを用いて実験室規模にてＡＬＣを作製し、圧縮強度を測定した。珪石を１５００ｇ、生石灰１６０ｇ、セメント７２０ｇ、石こう１７０ｇ、炭酸カルシウム５０ｇ、繰返し原料８００ｇアルミ粉２．３５ｇ、水２４５０ｇを混合し、１８００Ｃにて１０時間オートクレーブ養生した。オートクレーブ養生後、作製されたＡＬＣの圧縮強度を測定した。圧縮強度測定はＪＩＳ  Ａ  ５４１６７に準じて測定を行った。その結果を表３に示す。
【００１４】
表３の結果より、本発明により使用可能と判断された珪石ＡはＪＩＳの規格値（圧縮強度：２．９４Ｎ／ｍｍ以上）を満たしているが、使用不可と判断された珪石Ｂ、ＣはＪＩＳの規格値を満たさなかった。このことから、本発明における条件を全て満たしている珪石であれば、その珪石を使用してＡＬＣを製造した場合にＡＬＣとして問題のない強度を得られることがわかり、前記４つの条件のうち１つでも条件を満たさなかった珪石については、ＡＬＣとして必要な強度を得られないことが判明した。
【００１５】
【表１】
2004244279.tif 000002
【００１６】
【表２】
2004244279.tif 000003
【００１７】
【表３】
2004244279.tif 000004
【００１８】
【発明の効果】
以上説明したごとく、本発明方法によれば、珪石の品位、不純物の種類とその含有量、石英の単結晶サイズおよび、珪石原鉱の被粉砕性の４つの条件を満たした珪石のみをＡＬＣ用原料として使用可能と判断し、かつこの４つの条件を満たす珪石を原料の段階で選択して珪酸質原料として用いるので、圧縮強度等の品質良好なＡＬＣを低コストで製造することができるという優れた効果を奏する。